УПАКОВОЧНЫЙ МАТЕРИАЛ (ВАРИАНТЫ)

УПАКОВОЧНЫЙ МАТЕРИАЛ (ВАРИАНТЫ)
Предложенное изобретение относится к области упаковочных материалов, а именно, к многослойным материалам, лредназначенным для упаковки пищевых продуктов.
Для защиты продуктов питания от внешних воздействий и сохранения их вкусовых качеств применяются бумага, фольга, а также полимерные пленки.
Известен листовой упаковочный материал для сыров, мясных и других пищевых продуктов, выполненный из бумаги, целлофана или фольги с нанесенной на них влагозащитной пленкой из смеси полиизобутилена и парафина (SU, авторское свидетельство, № 102370, D 21 Н 27/ 36, 1956 1). Этот материал не является прочным и не может служить надежной упаковкой для продуктов питания.
Также известен упаковочный материал, включающий бумагу в комбинации с фольгой (DE, заявка, № 2408305, В 65 D 65/40, 1975 2).Однако этот материал не отличается высокими прочностными, барьерными и декоративными свойствами.
Практически лишен указанных выше недостатков упаковочный материал, включающий полимерную пленку и бумагу, соединенные связующим веществом (RU, свидетельство на полезную модель, № 6774, В 32 В 29/00, 16.06.98 3). Этот материал является наиболее близким аналогом к предложенному изобретению. Несмотря на высокие потребительские свойства указанного материала, актуальным является создание новых упаковочных средств, обладающих высокой прочностью и пониженной газопроницаемостью.
Задачей настоящего изобретения являлось раса иирение ассортимента упаковочных материалов, обладающих при относительно небольшой толщине высокой жесткостью, прочностью в сочетании с возможностью сохранения
D21 Н 27/10, В 32 В 29/00
формы при упаковке продуктов, а также способностью надежно защищать их от окислителей, влажности и друтх неблагоприятных воздействий.
Упаковочный материал по данному изобретению включает слои из полимерной пленки и бумаги, соединенные связуюа м веществом и отличается тем, что полимерная пленка выполнена по первому варианту из полиэтилентерефталата (ПЭТФ), по второму варианту из металлизированного ПЭТФ (МПЭТФ), по третьему варианту - из полипропилена (ПП).
Упаковочный материал также отличается тем, что содержит слои при следующих параметрах их плотностей,
1вариант
пленка из ПЭТФ5-60
бумага10-350
связующее вещество0,5-20
2вариант
пленка из МПЭТФ5-60
бумага10-350
связующее вещество 0,5-20
3вариант
пленка из ПП5-60
бумага10-350
связующее вещество 0,5-20.
При таких соотношениях плотностей используемых слоев обеспечивается оптимальная механическая прочность и высокие барьерные свойства (влагои газонепроницаемость) упаковочного материала, а также технологические свойства, т.к. прочно склеенные слои облегчают процесс упаковки продуктов питания. Кроме того, упаковочный материал способен сохранять форму, которую ему придают при закручивании { твист - эффект).
Упаковочный материал по всем вариантам дополнительно отличается тем, полимерная пленка, в том числе металлизированная, может бьпь выполнена с печатью. Кроме того, бумага может быть пропитана парафином. В качестве связующего вещества упаковочный материал преимущественно содержит парафин, воск или клей.
ПЭТФ, МПЭТФ и ПП отличаются повышенной жесткостью и прочностью, мало подвержены растрескиванию под действием остаточных напряжений, обладают пониженной проницаемостью по отношению к газам, водяным парам и различнь1м ароматическим веществам, выдерживают высокие температуры и привлекательно выглядят. При этом указанные полимерные пленки имеют близкие потребительские свойства, но пленки из ПЭТФ и МПЭТФ несколько прочнее и имеют меньшую влагопроницаемость, чей пленки из ПП, МПЭТФ получают, например, методом вакуумного напыления алюминия на ПЭТФ, причем такая пленка превосходит по защитным свойствам пленку без металлического слоя. Входящая в состав материала бумага способствует сохранению формы при упаковке продуктов, а связующее вещество не только обеспечивает прочное соединение слоев между собой, но и служит дополнительным защитным барьером для неблагоприятных внешних воздействий.
На чертеже схематичесжи показан предложенный упаковочный материал, содержащий слой полимерной пленки 1, слой бумаги 2 и связующее вещество 3. Слой 1 выполняют из ПЭТФ (1 вариант), МПЭТФ (2 вариант) или ПП (3 вариант).
Пример
Многослойный упаковочный материал по данному изобретению производят склеиванием слоев (пленка из ПЭТФ плотностью 20 г/м, бумага плотностью 20 г/м, слой клея плотностью 3 г/м), например, на кашировальной машине. На внешнюю поверхность пленки из ПЭТФ наносят соответствующий рисунок. Используют для упаковки кондитерских изделий.
Пример 2.
Упаковочный материал получают из слоев пленки из МПЭТФ плотностью 18 г/м, бумап/1 плотностью 20 г/м с нанесенным на нее слоем парафина и слоя клея плотностью 5 г/м аналогично примеру 1. Используют для упаковки сливочного масла.
Пример 3.
Многослойный упаковочный материал получают из слоев пленки из ПП плотностью 10 г/м и бумат плотностью 20 г/м соединенных споем клея плотностью 5 г/м,аналогично примеру 1.
Полученный материал распускают на полосы, которые наматывают на бобины соответствующего диаметра. Бобину с материалом устанавливают на упаковочный автомат, который осуществляет заворачивание конфет. После заворачивания конфет не происходит самопроизвольное разворачивание упаковки. Этот материал может быть также использован для изготовления этикеток для коробок из-под конфет. Упаковочный материал обладает высюкой прочностью на разрыв, способен сохранять форму, которую ему придают при закручивании (твист - эффект), имеет повышенные барьерные свойства для ультрафиолетовых лучей.